마그네슘 계 합금 이 높 은 알루미늄 ( % Al ) 함량 을 갖 는 것 이 유리 한 경우 가 있 다 . 일부 실시 예 에서 , % Al 은 합금 을 보다 효율 적 인 비용 으로 만드 는 데 기여 한다 . 일부 실시 예 에서 , % Al 은 일부 기계 적 특성 을 개선 시키 는 데 기여 한다 . 일부 예 에서 , 특히 , 다른 합금 원소 들 과 적절히 조합 될 때 % Al 은 크리프 저항 및 내 부식 성 을 증가 시키 는 데 기여 한다 . % Al 은 다른 합금 원소 에 대해 언급 된 많 은 특성 에 3 차 원소 로서 기여 할 수 있 다 . 일부 실시 예 에서 , % Al 은 합금 의 주요 원소 일 수 있 으며 , 따라서 합금 은 결국 알루미늄 계 합금 및 / 또는 알루미늄 - 리튬 합금 및 일부 실시 형태 에서 알루미늄 - 리튬 합금 으로 엄격 하 게 고려 될 수 있 다 . 다른 실시 예 에서 , 중량 의 0 . 06 %, 0 . 6 %, 1 . 2 %, 2 . 2 %, 3 . 2 %, 5 . 3 %, 7 . 8 % 초과 및 심지어 10 . 1 % 초과 의 % Al 이 바람직 하 다 . 일부 에서 는 전술 한 특성 을 추가 로 강조 하 기 위해 보다 높 은 % Al 함량 이 요구 된다 . 다른 예 에서 , 중량 의 11 . 2 %, 12 . 2 %, 14 . 2 %, 15 . 2 %, 16 %, 18 %, 26 % 초과 의 % Al 이 선호 된다 . 이미 언급 한 바 와 같이 , 일부 실시 예 에서 % Al 은 합금 의 주요 원소 일 수 있 다 . 다른 실시 예 에서 , % Al 은 중량 에 따라 36 %, 42 %, 심지어 52 % 초과 가 바람직 하 다 . 일부 에서 , 발명가 는 % Al 의 총량 이 과도 하 지 않 도록 제어 되 어야 한다는 것 을 발견 했으며 , 이 는 일부 응용 분야 에 대해서 는 내 부식 성 및 기계 적 특성 이 나빠질 수 있 다 . 다른 실시 예 에서 , % Al 은 중량 의 44 %, 18 %, 14 . 8 %, 11 . 9 %, 9 . 8 %, 4 . 1 %, 2 . 8 %, 1 . 2 % 및 심지어 0 . 8 % 보다 더 적 은 것 이 바람직 하 다 . 일부 에서 , % Al 은 존재 하 지 않 거나 바람직 하 지 않 은 불순물 로서 존재 한다 .